(57)【特許請求の範囲】
【請求項１】
建築の際に用いられ仕上げ部材が付設される樹脂製の建築補助材であって、この建築補助材は、紙繊維と澱粉系結合材と水との混合物から成るものであることを特徴とする建築補助材。
【請求項２】
請求項１記載の建築補助材において、前記仕上げ部材は壁紙等の化粧紙であることを特徴とする建築補助材。
【請求項３】
請求項１記載の建築補助材において、前記仕上げ部材はモルタルであることを特徴とする建築補助材。
【請求項４】
請求項１〜３いずれか１項に記載の建築補助材において、前記紙繊維５０〜９０部と前記澱粉系結合材１０〜５０部との配合物１００部に前記水５０〜２００部を添加して成る混合物１００部に対し、非アルカリ金属の長鎖脂肪酸塩を０．２〜２．０部添加した混練物を成形して成ることを特徴とする建築補助材。
【請求項５】
請求項１〜４いずれか１項に記載の建築補助材において、前記澱粉系結合材は、澱粉結合材若しくは該澱粉結合材の１０〜５０％（重量）をポリビニルアルコールにより置換したものであることを特徴とする建築補助材。
【発明の詳細な説明】
【技術分野】
【０００１】
本発明は、建築補助材に関するものである。
【背景技術】
【０００２】
従来、例えば天井部材と壁材との間にクロス（壁紙）の縁が露出しないように該縁を隠して天井部材と壁材とを連結する際に用いられる見切縁や、柱等の躯体の周囲に仕上げ用のモルタルを塗る際に用いられるコーナー定規（左官用定規）等の樹脂製の建築補助材は、一般的には塩化ビニルの押し出し成形品である。
【発明の開示】
【発明が解決しようとする課題】
【０００３】
ところで、上記塩化ビニルは、耐熱性が低いという欠点が知られており、そこで近年、塩化ビニルの代わりに耐熱性プラスチックを用いることなどが提案されている。
【０００４】
しかしながら、本発明者等は、塩化ビニル製の上記建築補助材には、上記耐熱性の点のみならず更に以下の（１）〜（５）に記載したような欠点があることを実験により確認した。
【０００５】
（１）表面が非常に平滑なため、クロス（接着剤）やモルタルとの付着性が悪い。従って、貼ったクロス等が剥離するおそれがある。
【０００６】
例えば、図１に図示したような柱等の躯体31に添設される添設部32と、この添設部32に対して略４５度の角度で傾斜突設される傾斜部33とから成るコーナー定規30（左官用定規）は、コーナー部に前記傾斜部33が位置するようにモルタル34で躯体31に添設部32を添設固定し、この添設部32の先端基準面35に合わせてモルタル34により仕上げを行うものである（尚、図面は説明上躯体を露出しているが、実際にはモルタルで隠蔽される。）。このコーナー定規30は、上述のようにモルタル34との付着性が悪いために添設部32及び傾斜部33にモルタル34が挿通する挿通孔37を形成しなければならず、厄介である。図中、符号36は、モルタルとの密着性を高めるための楔部である。
【０００７】
（２）吸水性が低く、乾燥・変形し易い。
【０００８】
（３）脆性が高く、釘打ちやネジ締め等すると割れてしまうため、釘打ちやネジ締めによる固定ができない。
【０００９】
（４）帯電性があり、摩擦により静電気が生じて塵埃が付着するため、汚れ易い。
【００１０】
（５）塩素が含まれているため、燃焼時の条件によってはダイオキシンが発生する。
【００１１】
上記（１）〜（４）は、耐熱性プラスチックにおいても同様であり、これらの欠点が全て除去された樹脂製の建築補助材は現状においては存在しない。
【００１２】
本発明は、上述のような問題点を解決すべく、種々実験を行った結果、紙繊維を主成分とする材料を用いて上記建築補助材を形成することで、上記従来の建築補助材における欠点を全て解消できることを見い出し完成したもので、極めて扱い易く、しかも、環境性にも秀れる極めて実用性に秀れた建築補助材を提供するものである。
【課題を解決するための手段】
【００１３】
添付図面を参照して本発明の要旨を説明する。
【００１４】
建築の際に用いられ仕上げ部材が付設される樹脂製の建築補助材であって、この建築補助材は、紙繊維と澱粉系結合材と水との混合物から成るものであることを特徴とする建築補助材に係るものである。
【００１５】
また、請求項１記載の建築補助材において、前記仕上げ部材は壁紙等の化粧紙であることを特徴とする建築補助材に係るものである。
【００１６】
また、請求項１記載の建築補助材において、前記仕上げ部材はモルタルであることを特徴とする建築補助材に係るものである。
【００１７】
また、請求項１〜３いずれか１項に記載の建築補助材において、前記紙繊維５０〜９０部と前記澱粉系結合材１０〜５０部との配合物１００部に前記水５０〜２００部を添加して成る混合物１００部に対し、非アルカリ金属の長鎖脂肪酸塩を０．２〜２．０部添加した混練物を成形して成ることを特徴とする建築補助材に係るものである。
【００１８】
また、請求項１〜４いずれか１項に記載の建築補助材において、前記澱粉系結合材は、澱粉結合材若しくは該澱粉結合材の１０〜５０％（重量）をポリビニルアルコールにより置換したものであることを特徴とする建築補助材に係るものである。
【発明の効果】
【００１９】
本発明は上述のように、紙繊維を用いることにより従来の樹脂製の建築補助材における欠点を解消でき、極めて扱い易く、環境性にも秀れる極めて実用性に秀れた建築補助材となる。
【発明を実施するための最良の形態】
【００２０】
好適と考える本発明の実施形態を、図面に基づいて本発明の作用を示して簡単に説明する。
【００２１】
紙繊維と澱粉系結合材と水との混合物を成形して得られる建築補助材は、以下の（１）〜（６）に記載したような秀れた作用効果を発揮する。
【００２２】
（１）紙繊維を含むため該紙繊維により表面に僅かな起伏が生じ、塩化ビニルのように完全な平滑面とはならず、クロス（接着剤）やモルタルが付着（付設）し易い。従って、クロスやモルタルとの接着性が良好となる。例えば、コーナー定規（左官用定規）においては従来例のようにモルタルを挿通させるための挿通孔が不要となり、孔開け加工が不要となる。
【００２３】
（２）塩化ビニルに比し耐熱性が高い。塩化ビニルは８０℃程度までしか耐えられないが、本発明に係る紙繊維と澱粉系結合材と水との混合物は２００℃程度まで耐えることができる。従って、火災時に燃えにくい。
【００２４】
（３）紙繊維が吸水性を発揮するため、乾燥しにくく変形しにくい。また、調湿作用を発揮し、部屋の湿度を自然に調整することもできる。
【００２５】
（４）脆性が低く、釘打ちやネジ締めしても割れないため、釘打ちやネジ締めによる固定が可能である。
【００２６】
（５）無帯電性であるため摩擦が生じても静電気が生ぜず、従って、それだけ塵埃が付着しにくく、汚れにくい。
【００２７】
（６）燃焼しても有害物質が生じない（塩素を含まないため、燃焼してもダイオキシンが生じない。）。
【００２８】
従って、本発明は、従来の樹脂製の建築補助材を用いる際の欠点を全て克服することができ、しかも、生分解性であるため処理も容易で極めて環境性に秀れたものとなる。
【実施例】
【００２９】
本発明の具体的な実施例について図２〜４に基づいて説明する。
【００３０】
本実施例は、建築の際に屋内で用いられ仕上げ部材としての壁紙等の化粧紙が貼着（付設）される見切縁や、仕上げ部材としてのモルタルが設けられる（付設される）左官用定規であって、紙繊維５０〜９０部と１０〜５０％（重量）をポリビニルアルコールにより置換した澱粉系結合材１０〜５０部との配合物１００部に水５０〜２００部を添加して成る混合物１００部に対し、非アルカリ金属の長鎖脂肪酸塩を０．２〜２．０部添加した混練物を成形して成るものである。
【００３１】
上記混練物を、市販の押し出し成形機、例えば成形機内に材料を投入するためのホッパーと、投入された材料を攪拌して可塑化せしめ成形機先端側に押し出すスクリューと、成形機の先端に設けられる金型とを具備したものに投入し、金型から押し出された混練物を冷却・切断することで、所望の形状の本実施例が成形される。尚、押し出し成形機に限らず射出成形機を用いて成形しても良い。
【００３２】
本実施例においては、図２，３に図示したようなクロス用見切縁１を上記方法で形成した。このクロス用見切縁１は、基部２と、該基部２の一側寄りに垂直状態に立設される垂直部３と、該垂直部３の先端部に前記基部２と平行状態となるように形成される平行部４とで構成されている。
【００３３】
この基部２と垂直部３と平行部４とで、天井仕上げ材５が配設される空間部６が形成される。また、前記垂直部３にして天井仕上げ材５が配設される空間部６の反対側の面と基部２と壁材10とで、クロス８の縁が折曲配設され隠蔽される隠蔽案内部７が形成される。
【００３４】
このクロス用見切縁１の使用方法を説明する。図３に図示したように壁材10に基部２の一端部９を当接せしめた状態で、この基部２の上面を天井下地材（図示省略）にネジ等で固定し、前記空間部６に天井仕上げ材５を配設した後、この天井仕上げ材５及びクロス用見切縁１上にクロス８を貼着する。この際、クロス８の縁を隠蔽案内部７に折曲配設することで、このクロス８の縁は隠蔽され見栄えが良くなる。尚、図中、符号11は、壁材用クロスである。
【００３５】
上記材料を用いて形成された見切縁１は、以下の（１）〜（７）に記載したような秀れた作用効果を発揮する。
【００３６】
（１）紙繊維を含むため、該紙繊維により表面が塩化ビニルのように完全な平滑面とはならず、クロス（メチルセルロース等の公知の壁紙用接着剤）が付着し易い。従って、クロスとの接着性が良好となる。
【００３７】
（２）塩化ビニルに比し耐熱性が高い。塩化ビニルは８０℃程度までしか耐えられないが、紙繊維と澱粉系結合材と水との混合物は２００℃程度まで耐えることができる。従って、火災時に燃えにくい。
【００３８】
（３）紙繊維が吸水性を発揮するため、乾燥しにくく変形しにくい。また、調湿作用を発揮し、部屋の湿度を自然に調整することもできる。
【００３９】
（４）脆性が低く、釘打ちやネジ締めしても割れないため、釘打ちやネジ締めによる固定が可能である。
【００４０】
（５）無帯電性であるため摩擦が生じても静電気が生ぜず、従って、それだけ塵埃が付着しにくく、汚れにくい。
【００４１】
（６）燃焼しても有害物質が生じない（塩素を含まないため、燃焼してもダイオキシンが生じない。）。
【００４２】
（７）澱粉系結合材を使用しているが、防腐剤としてのホルムアルデヒドは使用していないため、シックハウス症候群を未然に防止できる。
【００４３】
従って、本実施例は、従来の樹脂製の見切縁１における欠点を全て克服することができ、しかも、生分解性であるため処理も容易で極めて環境性に秀れたものとなる。
【００４４】
本実施例は、上述したようなクロス用見切縁１の場合であるが、他のタイプの見切縁でも同様であり、また、紙繊維と澱粉系結合材と水との混合物で他の建築補助材を形成しても良い。
【００４５】
例えば、紙繊維と澱粉系結合材と水との混合物により図４に図示したような柱等の躯体21に添設される添設部22と、この添設部22に対して略４５度の角度で傾斜突設される傾斜部23とから成るコーナー定規20（左官用定規）を形成しても良い。このコーナー定規20は、コーナー部に前記傾斜部23が位置するようにモルタル24で躯体21に添設部22を添設固定し、この添設部22の先端基準面25に合わせてモルタル24により仕上げを行うものである。尚、図中、符号26はモルタルとの密着性を高めるための楔部である。この場合、従来例のような挿通孔を形成しなくとも、モルタルと密着するため、それだけ製造が容易となる。
【００４６】
以下、更に本実施例について詳述する。
【００４７】
紙繊維としては、木材、木綿、亜麻、麻、藁等より得られる製紙用パルプ材の状態、あるいは、使用済み新聞紙、雑誌、段ボール等の紙類、板紙、裁断屑紙、製紙工程で発生する破紙、損紙、落とし紙、使用済み廃紙等のような故紙の状態のものが使用でき、これらを微粉砕したものは、成形材料として配合した場合でも分散し易く、成形体の表面が平滑性に秀れたものとなり、効果的である（モルタルが付着しにくい塩化ビニル程、平滑とはならない。）。
【００４８】
結合材としての澱粉系結合材（若しくは澱粉結合材）は、紙繊維と極めて類似性を有する分子構造になっているので、紙繊維を強固に接着結合することができ、また、成形体の肉厚が薄い場合でも、高強度で高剛性を示して反りが発生し難くなる。
【００４９】
また、ポリビニルアルコールの分子構造は、紙繊維及び澱粉とは異なるものであるが、分子内に澱粉と同じ程度の親水基を有するので、澱粉と相溶して紙繊維を結合させる機能を有し、更に、長鎖状高分子で澱粉のように分岐構造ではないので、靭性が高く、澱粉と混合して結合材に使用すると成形体に靭性を付与することができる。そこで、澱粉の１０〜５０％をポリビニルアルコールにより置換してポリビニルアルコールを複合させた澱粉系結合材を用いると秀れた靭性を示し、ひび割れがない成形体を得ることができる。
【００５０】
材料の主成分となっている紙繊維及び澱粉系結合材は、上述のように水溶性且つ生分解性で無帯電性あるので、成形体も生分解性で無帯電性となる。
【００５１】
非アルカリ金属の長鎖脂肪酸塩としては、ステアリン酸カルシウム、ステアリン酸マグネシウム、ステアリン酸亜鉛、ステアリン酸アルミニウム、ステアリン酸ストロンチウム、ラウリン酸亜鉛、ラウリン酸アルミニウム、ラウリン酸ストロンチウムの単独、若しくはそれらを複数混合したものが、紙繊維及び澱粉と均質に混合され易く、粉体状態で秀れた滑性を示し、界面での滑性効果による潤滑性作用及び離型作用により、加工性を向上させることができるので、効果的である
この非アルカリ金属の長鎖脂肪酸塩を添加することにより、この長鎖脂肪酸の金属塩が内部離型剤として作用するので、材料を混練する工程において、材料が混練機の壁面等に粘着するのを阻止して作業性を向上させることができる。この非アルカリ金属の長鎖脂肪酸塩の作用は、脂肪酸鎖部分に基づく非極性部分と非アルカリ金属部分に基づく極性部分とにより、界面活性機能を有し、水に不溶性で撥水性を有し、その上、溶融及び粉体のいずれの状態でも滑性を有していることに起因するものと考えられる。
【００５２】
また、紙繊維５０〜９０部と澱粉結合材の１０〜５０％（重量）をポリビニルアルコールにより置換した澱粉系結合剤（若しくは澱粉結合材）が１０〜５０部との配合物を用いているが、紙繊維が５０部以下で澱粉系結合材等の結合材の配合量が５０部以上になると、紙繊維の補強効果が弱くなり、機械的強度が高い成形品が得られなくなってしまい好ましくない。一方、紙繊維が９０部以上で結合材の配合量が１０部以下になると、紙繊維を十分に結合し難くなるので、成形体の表面状態が粗となり、同時に成形体の機械的強度が低下して好ましくない。
【００５３】
また、上記紙繊維と結合材との配合物１００部に、水５０〜２００部を添加して混練しているが、水の添加量が５０部以下の場合には、混練がスムーズに行われ難くなって混練に負荷がかかり、且つ成形材料が発熱して均質な混練物になり難く、また、混練した成形材料をペレット状若しくはタブレット状としたときに形状を維持させることが困難となり好ましくない。一方、水を２００部以上添加して混練した場合には、著しく低粘度で泥状の混練物となって成形に用いるには好ましくないものとなる。
【００５４】
また、上記紙繊維と結合材と水との混合物１００部に、非アルカリ金属の長鎖脂肪酸塩０．２〜２．０部添加しているが、非アルカリ金属の長鎖脂肪酸塩を０．２部以下添加した場合には、その滑性効果が少なく、材料の混練工程では混練機壁面に粘着し易くなって作業性が悪くなり、また、ひび割れが発生し易くなって好ましくない。一方、非アルカリ金属の長鎖脂肪酸塩を２．０部以上添加した場合には、材料の混練工程では混練機壁面との摩擦抵抗が減少するので、短時間で均質に混練することが困難となるため好ましくない。
【００５５】
本実施例は上述のように構成したから、表面が平滑で高強度・高靭性且つ無帯電性の髪繊維を主成分とする材料を用いて極めて加工性・作業性良く建築補助材を形成することが可能で、しかも、紙繊維を主成分とすることで、従来の樹脂製の建築補助材における欠点を全て解消することができ、扱い易く環境性にも秀れる極めて実用性に秀れた建築補助材となる。
【図面の簡単な説明】
【００５６】
【図１】従来例の使用状態説明図である。
【図２】本実施例の概略説明斜視図である。
【図３】本実施例の使用状態説明図である。
【図４】別例の使用状態説明図である。
【図１】
0004482529.tif 000002
【図２】
0004482529.tif 000003
【図３】
0004482529.tif 000004
【図４】
0004482529.tif 000005